REVENDICATIONS 1. Composition de résine époxy durcissable comprenant : (a) au moins une résine époxy présentant plusieurs groupes oxirane et dépourvue de motifs aromatiques, et (b) au moins un agent de durcissement choisi dans l'ensemble constitué par des polyamines aliphatiques, des polyamines cycloaliphatiques, des polyamides, des anhydrides aliphatiques, des anhydrides cycloaliphatiques et leurs mélanges. 2. Composition de résine époxy durcissable selon la revendication 1, dans laquelle ladite ou lesdites résine(s) époxy est ou sont choisie (s) dans l'ensemble constitué par le dioxyde de butadiène, le dioxyde de diméthylpentane, l'éther diglycidylique, l'éther diglycidylique de 1,4-butanediol, l'éther diglycidylique de diéthylèneglycol, le dioxyde de dipentène, un éther diglycidylique de polyol, et des mélanges de ceux-ci. 3. Composition de résine époxy durcissable selon la revendication 1, dans laquelle ladite ou lesdites résine(s) époxy comprend ou comprennent au moins un groupe choisi parmi un groupe cycloparaffinique et des dérivés de celui-ci. 4. Composition de résine époxy durcissable selon la revendication 1, dans laquelle ladite ou lesdites résine(s) époxy est ou sont choisie (s) dans l'ensemble constitué par : et des mélanges de ceux-ci, où A représente un groupe éther glycidylique RI, R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, R3 et R7sont indépendamment choisis dans l'ensemble constitué par OH, des groupes alkyle, alcényle, hydroxyalkyle, hydroxyalcényle et alcoxy comportant 1 à 10 atomes de carbone, R4, R8 et R9 sont indépendamment choisis dans l'ensemble constitué par -C(R5)(R6)-, R1, R2, des groupes hydroxyalkyle, hydroxyalcényle, -R1-N(R2)(R5)-, et -R1-S-R2-, où R5 et R6sont indépendamment choisis dans l'ensemble constitué par H, OH, des groupes alkyle, alcoxy, hydroxyalkyle, alcényle et hydroxyalcényle comportant 1 à 1 atomes de carbone, n représente un nombre entier de 2 à 6, bornes incluses, m représente un nombre entier de 0 à 4, bornes incluses, 2#m+n#6, p et q sont indépendamment choisis dans le groupe de nombres entiers de 1 à 5, bornes incluses, r et s sont indépendamment choisis dans le groupe de nombres entiers de 0 à 4, bornes incluses, 2 5. Composition de résine époxy durcissable selon la revendication 1, dans laquelle ladite ou lesdites résine(s) époxy est ou sont choisie (s) dans l'ensemble constitué par le 2-(3,4-époxy)cyclohexyl- 5,5-spiro-(3,4-époxy)cyclohexane-m-dioxane, le 3,4-époxycyclohexanecarboxylate de 3,4-époxycyclohexylméthyle, le 3,4-époxy-6méthylcyclohexanecarboxylate de 3,4-époxy-6-méthylcyclohexylméthyle, le dioxyde de vinylcyclohexane, l' adipate de bis(3,4-époxycyclohexylméthyle), l'adipate de bis(3,4-époxy-6-méthylcyclohexylméthyle), l'éther d'exo-exo-bis(2,3-époxycyclopentyle), l'éther d'endo-exo-bis(2,3-époxycyclopentyle) , le 2,2-bis(4-(2,3-époxypropoxy)cyclohexyl)propane, le 2,6-bis(2,3-époxypropoxycyclohexylp-dioxane), le 2,6-bis(2,3-époxypropoxy)norbornène, l'éther diglycidylique du dimère d'acide linoléique, le dioxyde de limonène, le 2,2-bis(3,4-époxycyclohexyl)propane, le dioxyde de dicyclopentadiène, le l,2-époxy-6-(2,3-époxypropoxy)hexahydro-4,7-méthano- indane, le l,2-bis{5-(l,2-époxy)-4,7-hexahydrométhanoindanoxyl}- éthane, l'éther diglycidylique du cyclohexanediol, et des mélanges de ceux-ci. 6. Composition de résine époxy durcissable selon la revendication 1, dans laquelle ladite ou lesdites résine(s) époxy comprend ou comprennent où A représente le groupe éther glycidylique et R1 et Rsont indépendamment choisis dans l' ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone. 7. Composition de résine époxy durcissable selon la revendication 6, dans laquelle lesdits symboles R1 et R2 représentent un groupe méthylène. 8. Composition de résine époxy durcissable selon la revendication 1, dans laquelle ladite ou lesdites résine(s) époxy comprend ou comprennent où A représente le groupe éther glycidylique R4est choisi dans l'ensemble constitué par -C(R5)(R6)-, R1, R2, des groupes hydroxyalkyle, hydroxyalcényle, -R1-N(R2)(R5)-, et -R1S-R2-, dans lesquels R5 et R6 sont indépendamment choisis dans l'ensemble constitué par H, OH, des groupes alkyle, alcoxy, hydroxyalkyle, alcényle et hydroxyalcényle comportant 1 à 10 atomes de carbone, RIet R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, et p et q sont indépendamment choisis dans l'ensemble constitué par des nombres entiers de 1 à 5, bornes incluses. 9. Composition de résine époxy durcissable selon la revendication 8, dans laquelle R4 représente -C (CH3)(CH3)- et p = q = 1. 10. Composition de résine époxy durcissable selon la revendication 9, comprenant en outre de l'éther diglycidylique de 1,4-butanediol. 11. Composition de résine époxy durcissable selon la revendication 1, dans laquelle ledit ou lesdits agent(s) de durcissement est ou sont choisi (s) l'ensemble constitué par l'éthylènediamine, la di- éthylènetriamine, la triéthylènetétramine, l'hexaméthylènediamine, la diéthylaminopropylamine, la menthanediamine (4-(2-aminopropane-2- yl)-1-méthylcyclohexane-1-amine), des polyamines siliciées, la N- aminoéthylpipérazine, H2N-(CH2CH2NH)2-(CH2)2OH, HZN-R1-NH- (CH2)20H, H2N-(CH2)2-NH-R'-NH-(CH2)20H, R10-(O-CH2-CH(OH)- CH2-NH-(CH2)2-NH-(CH2)2-NH2)2, des cétimines (R10(R11)C-NR1-NHR2-NCR10(R11)), le 1,2-diaminocyclohexane, où R1 et R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, et R10 et R11 sont indépendamment choisis dans l'ensemble constitué par H, des groupes alkyle, alcényle, hydroxyalkyle et hydroxyalcényle comportant 1 à 10 atomes de carbone. 12. Composition de résine époxy durcissable selon la revendication 1, dans laquelle ledit ou lesdits agent(s) de durcissement comprend ou comprennent 13. Composition de résine époxy durcissable selon la revendication 1, dans laquelle ledit ou lesdits agent(s) de durcissement est ou sont choisi (s) le groupe constitué par des polyamides répondant à la formule R10- (C(O)NH-R1)u-NH-R2-NH2, où R1 et R2 sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, R10 est choisi dans l'ensemble constitué par H, des groupes alkyle, alcényle, hydroxyalkyle et hydroxyalcényle comportant 1 à 10 atomes de carbone, et u représente un nombre entier de 1 à 10, bornes incluses. 14. Composition de résine époxy durcissable selon la revendication 1, dans laquelle ledit ou lesdits agent(s) de durcissement est ou sont choisi (s) l'ensemble constitué par des anhydrides d'acides. 15. Composition de résine époxy durcissable selon la revendication 14, dans laquelle lesdits anhydrides d'acides comprennent l'anhydride méthylbicyclo[2.2.1]heptène-2,3-dicarboxylique, l'anhydride tétrahydrophtalique, l'anhydride hexahydrophtalique, l'anhydride méthylhexahydrophtalique ( MHHPA ), l'anhydride succinique, l'anhydride dodécénylsuccinique, l'anhydride 1,4,5,6,7,7-hexachlorobicyclo[2.2.1]-5-heptène-2,3-dicarboxylique, l'anhydride endo-cis-bi- cyclo[2.2.1]heptène-2,3-dicarboxylique, l'anhydride tétrachlorophtalique, le dianhydride pyromellitique, l'anhydride de l'acide 1,2,3,4cyclopentanetétracarboxylique, et des mélanges de ceux-ci. 16. Composition de résine époxy durcissable comprenant au moins une résine époxy répondant à la formule dans laquelle A représente le groupe éther glycidylique et R1 et R2 sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, et au moins un agent de durcissement répondant à la formule 17. Composition de résine époxy durcissable selon la revendication 1, dans laquelle le rapport des quantités de ladite ou desdites résine(s) époxy et dudit ou desdits agent(s) de durcissement est pratiquement st#chiométrique. 18. Composition de résine époxy durcissable selon la revendication 1, comprenant en outre au moins un élément choisi dans l'ensemble constitué par des modificateurs de durcissement, des catalyseurs auxiliaires, des stabilisants thermiques et des stabilisants envers les rayonnements. 19. Composition de résine époxy durcissable selon la revendication 1, dans laquelle la viscosité de la composition non durcie est inférieure ou égale à 0,5 kg/m/s. 20. Composition de résine époxy durcissable selon la revendication 1, dans laquelle la viscosité de la composition non durcie est inférieure ou égale à 0,1 kg/m/s. 21. Composition de résine époxy durcissable selon la revendication 1, dans laquelle la transmission optique de la composition durcie est supérieure à environ 90 %, telle que mesurée à une longueur d'onde de 610 nm, à travers un morceau présentant une épaisseur d'environ 1 mm. 22. Composition de résine époxy durcissable selon la revendication 1, dans laquelle la composition durcie présente une perte de transmission optique inférieure à environ 5 % après l'exposition de ladite composition durcie à une dose de rayons X d'environ 1,3 Mrad, telle que mesurée à une longueur d'onde de 610 nm à travers un morceau présentant une épaisseur d'environ 1 mm. 23. Composition de résine époxy durcissable selon la revendication 1, dans laquelle la composition durcie présente une température de transition vitreuse supérieure ou égale à 40 C. 24. Composition de résine époxy durcissable selon la revendication 1, dans laquelle la composition durcie présente une température de transition vitreuse supérieure ou égale à 65 C. 25. Composition de résine époxy durcissable selon la revendication 1, dans laquelle ladite composition de résine époxy durcissable présente une température de durcissement inférieure à environ 150 C. 26. Composition diffusant la lumière comprenant : (a) une composition de résine époxy durcissable qui comprend : (1) au moins une résine époxy présentant plusieurs groupes oxirane et dépourvue de motifs aromatiques, et (2) au moins un agent de durcissement choisi dans l'ensemble constitué par des polyamines aliphatiques, des polyamines cycloaliphatiques, des polyamides, des anhydrides aliphatiques, des anhydrides cycloaliphatiques, et des mélanges de ceux-ci, et (b) des particules d'au moins un matériau diffusant la lumière dispersées dans ladite composition de résine époxy durcissable. 27. Composition diffusant la lumière selon la revendication 26, dans laquelle ledit matériau diffusant la lumière est choisi dans l'ensemble constitué par des composés des groupes II, III, IV, V et VI de la classification périodique. 28. Composition diffusant la lumière selon la revendication 27, dans laquelle ledit matériau diffusant la lumière est choisi dans l'ensemble constitué par l'oxyde de titane, l'oxyde de zirconium, l'oxyde de hafnium, l'oxyde d' aluminium, l'oxyde de gallium, l'oxyde d'indium, l'oxyde d'yttrium, l'oxyde de cérium, l'oxyde de zinc, l'oxyde de magnésium, l'oxyde de calcium, le séléniure de zinc, le sulfure de zinc, le nitrure de gallium, le nitrure de silicium, le nitrure d' aluminium et des alliages d'au moins deux métaux des groupes II, III, IV, V et VI de la classification périodique. 29. Composition diffusant la lumière selon la revendication 26, dans laquelle lesdites particules présentent une dimension inférieure à environ 400 nm. 30. Composition diffusant la lumière selon la revendication 26, dans laquelle lesdites particules présentent une dimension située dans l'intervalle allant d'environ 250 nm à environ 350 nm. 31. Composition diffusant la lumière selon la revendication 26, dans laquelle lesdites particules représentent d'environ 10 % à environ 85 % en poids du poids total de ladite composition diffusant la lumière. 32. Composition diffusant la lumière selon la revendication 26, dans laquelle lesdites particules représentent d'environ 50 % à environ 60 % en poids du poids total de ladite composition diffusant la lumière. 33. Composition diffusant la lumière selon la revendication 26, dans laquelle ladite ou lesdites résine(s) époxy est ou sont choisie(s) dans l'ensemble constitué par le dioxyde de butadiène, le dioxyde de diméthylpentane, l'éther diglycidylique, l'éther diglycidylique de 1,4butanediol, l'éther diglycidylique de diéthylèneglycol, le dioxyde de dipentène, un éther diglycidylique de polyol, et des mélanges de ceuxci. 34. Composition diffusant la lumière selon la revendication 26, dans laquelle ladite ou lesdites résine(s) époxy comprend ou comprennent au moins un élément choisi parmi un groupe cycloparaffinique et des dérivés de celui-ci. 35. Composition diffusant la lumière selon la revendication 26, dans laquelle ladite ou lesdites résine(s) époxy est ou sont choisie(s) dans l'ensemble constitué par : et des mélanges de ceux-ci, où A représente un groupe éther glycidylique R1, R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, R3et R7 sont indépendamment choisis dans l'ensemble constitué par OH, des groupes alkyle, alcényle, hydroxyalkyle, hydroxyalcényle et alcoxy comportant 1 à 10 atomes de carbone, R4, R8 et R9 sont indépendamment choisis dans l'ensemble constitué par -C(R5)(R6)-, R1, R2, des groupes hydroxyalkyle, hydroxyalcényle, -R1-N(R2)(R5)-, et -R1-S-R2-, où R5 et R6sont indépendamment choisis dans l'ensemble constitué par H, OH, des groupes alkyle, alcoxy, hydroxyalkyle, alcényle et hydroxyalcényle comportant 1 à 10 atomes de carbone, n représente un nombre entier de 2 à 6, bornes incluses, m représente un nombre entier de 0 à 4, bornes incluses, 2 2 36. Composition diffusant la lumière selon la revendication 26, dans laquelle ladite ou lesdites résine(s) époxy est ou sont choisie(s) dans l'ensemble constitué par le 2-(3,4-époxy)cyclohexyl-5,5-spiro- (3,4-époxy)cyclohexane-m-dioxane, le 3,4-époxycyclohexanecarboxylate de 3,4-époxycyclohexylméthyle, le 3,4-époxy-6-méthyl- cyclohexanecarboxylate de 3,4-époxy-6-méthylcyclohexylméthyle, le dioxyde de vinylcyclohexane, l'adipate de bis(3,4-époxycyclohexylméthyle), l'adipate de bis(3,4-époxy-6-méthylcyclohexylméthyle), l'éther d'exo-exo-bis(2,3-époxycyclopentyle), l'éther d'endo-exo-bis- (2,3-époxycyclopentyle) , le 2,2-bis(4-(2,3-époxypropoxy)cyclohexyl)propane, le 2,6-bis(2,3-époxypropoxycyclohexyl-p-dioxane), le 2,6bis(2,3-époxypropoxy)norbornène, l'éther diglycidylique du dimère d'acide linoléique, le dioxyde de limonène, le 2,2-bis(3,4-époxycyclohexyl)propane, le dioxyde de dicyclopentadiène, le 1,2-époxy-6-(2,3- époxypropoxy)hexahydro-4,7-méthanoindane, l'éther de p-(2,3-époxy)cyclopentylphényle et de 2,3-époxypropyle, le 1,2-bis[5-(1,2-époxy)- 4,7-hexahydrométhanoindanoxyl]éthane, l'éther diglycidylique du cyclohexanediol, et des mélanges de ceux-ci. 37. Composition diffusant la lumière selon la revendication 26, dans laquelle ledit ou lesdits agent(s) de durcissement est ou sont choisi (s) dans l'ensemble constitué par l'éthylènediamine, la di- éthylènetriamine, la triéthylènetétramine, l'hexaméthylènediamine, la diéthylaminopropylamine, la menthanediamine (4-(2-aminopropane-2- yl)-l-méthylcyclohexane-l-amine), des polyamines siliciées, la Naminoéthylpipérazine, H2N-(CH2CH2NH)2-(CH2)20H, H2N-R'-NH- (CH2)20H, H2N-(CH2)2-NH-R'-NH-(CH2)20H, R10-(O-CH2-CH(OH)- CH2-NH-(CH2)2-NH-(CH2)2-NH2)2, des cétimines (R10(R11)C-NR1-NHR2-NCR10(R11)), le 1,2-diaminocyclohexane, où R' et R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, et R10 et R11 sont indépendamment choisis dans l'ensemble constitué par H, des groupes alkyle, alcényle, hydroxyalkyle et hydroxyalcényle comportant 1 à 10 atomes de carbone. 38. Composition diffusant la lumière selon la revendication 26, dans laquelle ledit ou lesdits agent(s) de durcissement comprend ou comprennent 39. Composition diffusant la lumière selon la revendication 26, dans laquelle ledit ou lesdits agent(s) de durcissement est ou sont choisi (s) dans l'ensemble constitué par des polyamides répondant à la formule R10- (C(O)NH-R1)u-NH-R2-NH2, où R1 et R2 sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, R10 est choisi dans l'ensemble constitué par H, des groupes alkyle, alcényle, hydroxyalkyle et hydroxyalcényle comportant 1 à 10 atomes de carbone et u représente un nombre entier de 1 à 10, bornes incluses. 40. Composition diffusant la lumière selon la revendication 26, dans laquelle ledit ou lesdits agent(s) de durcissement est ou sont choisi (s) dans l'ensemble constitué par des anhydrides d'acides. 41. Composition diffusant la lumière selon la revendication 37, dans laquelle lesdits anhydrides d'acides comprennent l'anhydride méthylbicyclo[2.2.1]heptène-2,3-dicarboxylique, l'anhydride tétrahydrophtalique, l'anhydride hexahydrophtalique, l'anhydride méthylhexahydrophtalique ( MHHPA ), l'anhydride succinique, l'anhydride dodécénylsuccinique, l'anhydride 1,4,5,6,7,7-hexachlorobicyclo- [2.2.1]-5-heptène-2,3-dicarboxylique, l'anhydride endo-cis-bicyclo- [2.2.1]heptène-2,3-dicarboxylique, l'anhydride tétrachlorophtalique, le dianhydride pyromellitique, l'anhydride de l'acide 1,2,3,4-cyclopentanetétracarboxylique, et des mélanges de ceux-ci. 42. Composition diffusant la lumière comprenant : (a) une composition de résine époxy durcissable qui comprend : (1) une résine époxy répondant à la formule : dans laquelle A représente un groupe éther glycidylique et R1 et R2 sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, et (2) un agent de durcissement répondant à la formule : et (b) des particules d'oxyde de titane dispersées dans ladite composition de résine époxy durcissable, lesdites particules présentant une taille inférieure à environ 400 nm, dans laquelle le rapport des quantités de ladite résine époxy et dudit agent de durcissement est pratiquement st#chiométrique. 43. Composition diffusant la lumière comprenant : (a) une composition de résine époxy durcissable qui comprend : (1) une résine époxy répondant à la formule dans laquelle A représente un groupe éther glycidylique R4 représente-C(CH3)(CH3)-, p = q = 1, et (2) un agent de durcissement comprenant de l'anhydride méthylhexahydrophtalique, et (b) des particules d'oxyde de titane dispersées dans ladite composition de résine époxy durcissable, lesdites particules présentant une taille inférieure à environ 100 nm, dans laquelle le rapport des quantités de ladite résine époxy et dudit agent de durcissement est pratiquement st#chiométrique. 44. Composition diffusant la lumière comprenant des particules d'au moins un matériau diffusant la lumière dispersées dans un produit de polymérisation d'une composition de résine époxy durcissable qui comprend : au moins une résine époxy ayant plusieurs groupes oxirane et dépourvue de motifs aromatiques, et au moins un agent de durcissement choisi dans l'ensemble constitué par des polyamines aliphatiques, des polyamines cycloaliphatiques, des polyamides, des anhydrides aliphatiques, des anhydrides cycloaliphatiques et des mélanges de ceux-ci. 45. Composition diffusant la lumière selon la revendication 44, dans laquelle ladite ou lesdites résine(s) époxy comprend ou comprennent au moins un groupe choisi parmi un groupe cycloparaffinique et des dérivés de celui-ci. 46. Composition diffusant la lumière selon la revendication 44, dans laquelle ladite ou lesdites résine(s) époxy est ou sont choisie(s) dans l'ensemble constitué par : et des mélanges de ceux-ci, où A représente un groupe éther glycidylique R1, R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, R3 et R7sont indépendamment choisis dans l'ensemble constitué par OH, des groupes alkyle, alcényle, hydroxyalkyle, hydroxyalcényle et alcoxy comportant 1 à 10 atomes de carbone, R4, R8 et R9 sont indépendamment choisis dans l'ensemble constitué par -C(R5)(R6)-, R1, R2, des groupes hydroxyalkyle, hydroxyalcényle, -R1-N(R2)(R5)-, et -R1-S-R2-, où R5et R6sont indépendamment choisis dans l'ensemble constitué par H, OH, des groupes alkyle, alcoxy, hydroxyalkyle, alcényle et hydroxyalcényle comportant 1 à 10 atomes de carbone, n représente un nombre entier de 2 à 6, bornes incluses, m représente un nombre entier de 0 à 4, bornes incluses, 2 2 47. Composition diffusant la lumière selon la revendication 44, dans laquelle ladite ou lesdites résine(s) époxy est ou sont choisie(s) dans l'ensemble constitué par le dioxyde de butadiène, le dioxyde de diméthylpentane, l'éther diglycidylique, l'éther diglycidylique de 1,4butanediol, l'éther diglycidylique de diéthylèneglycol, le dioxyde de dipentène, un éther diglycidylique de polyol, et des mélanges de ceuxci. 48. Composition diffusant la lumière selon la revendication 44, dans laquelle ledit ou lesdits agent(s) de durcissement est ou sont choisi (s) dans l'ensemble constitué par l'éthylènediamine, la di- éthylènetriamine, la triéthylènetétramine, l'hexaméthylènediamine, la diéthylaminopropylamine, la menthanediamine (4-(2-aminopropane-2yl)-l-méthylcyclohexane-l-amine), des polyamines siliciées, la Naminoéthylpipérazine, H2N-(CH2CH2NH)2-(CH2)20H, H2N-R'-NH- (CH2)20H, H2N-(CH2)2-NH-R'-NH-(CH2)20H, RIO -(O-CH2-CH(OH)- CH2-NH-(CH2)2-NH-(CH2)2-NH2)2, des cétimines (R10(R11)C-NR1-NHR2-NCR10(R11)), le 1,2-diaminocyclohexane, où R1 et R2sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, et R10 et R11 sont indépendamment choisis dans l'ensemble constitué par H, des groupes alkyle, alcényle, hydroxyalkyle et hydroxyalcényle comportant 1 à 10 atomes de carbone. 49. Composition diffusant la lumière selon la revendication 44, dans laquelle ledit ou lesdits agent(s) de durcissement comprend ou comprennent 50. Composition diffusant la lumière selon la revendication 44, dans laquelle ledit ou lesdits agent(s) de durcissement est ou sont choisi (s) dans l'ensemble constitué par des polyamides répondant à la la formule : R10- (C(O)NH-R1)u-NH-R2-NH2 , où R1 et R2 sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, R10 est choisi dans l'ensemble constitué par H, des groupes alkyle, alcényle, hydroxyalkyle et hydroxyalcényle comportant 1 à 10 atomes de carbone, et u représente un nombre entier allant d'environ 1 à 10, bornes incluses. 51. Composition diffusant la lumière selon la revendication 44, dans laquelle ledit ou lesdits agent(s) de durcissement est ou sont choisi (s) dans l'ensemble constitué par des anhydrides d'acides. 52. Composition diffusant la lumière selon la revendication 51, dans laquelle lesdits anhydrides d'acides comprennent l'anhydride méthylbicyclo[2.2.1]heptène-2,3-dicarboxylique, l'anhydride tétrahydrophtalique, l'anhydride hexahydrophtalique, l'anhydride méthylhexahydrophtalique ( MHHPA ), l'anhydride succinique, l'anhydride dodécénylsuccinique, l'anhydride 1,4,5,6,7,7-hexachlorobicyclo- [2.2.1]-5-heptène-2,3-dicarboxylique, l'anhydride endo-cis-bicyclo- [2.2.1]heptène-2,3-dicarboxylique, l'anhydride tétrachlorophtalique, le dianhydride pyromellitique, l'anhydride de l'acide 1,2,3,4-cyclopentanetétracarboxylique, et des mélanges de ceux-ci. 53. Réseau détecteur pour détecter un rayonnement de haute énergie, ledit réseau détecteur comprenant plusieurs éléments scintillateurs séparés par plusieurs éléments réflecteurs qui comprennent une composition diffusant la lumière qui comprend des particules d'au moins un matériau diffusant la lumière dispersées dans un produit de polymérisation d'une composition de résine époxy durcissable qui comprend : au moins une résine époxy présentant plusieurs groupes oxirane et dépourvue de motifs aromatiques, et au moins un agent de durcissement choisi dans l'ensemble constitué par des polyamines aliphatiques, des polyamines cycloaliphatiques, des polyamides, des anhydrides aliphatiques, des anhydrides cycloaliphatiques et des mélanges de ceux-ci. 54. Réseau détecteur pour détecter un rayonnement de haute énergie, ledit réseau détecteur comprenant plusieurs éléments scintillateurs séparés par plusieurs éléments réflecteurs qui comprennent une composition diffusant la lumière qui comprend des particules d'oxyde de titane dispersées dans un produit de polymérisation d'une composition de résine époxy durcissable qui comprend : (a) une résine époxy répondant à la formule dans laquelle A représente un groupe étherglycidylique et R1 et R2 sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone, et (b) un agent de durcissement répondant à la formule dans lequel lesdites particules présentent une taille inférieure à 400 nm, et le rapport des quantités de ladite résine époxy et dudit agent de durcissement est pratiquement st#chiométrique. 55. Réseau détecteur pour détecter un rayonnement de haute énergie, ledit réseau détecteur comprenant plusieurs éléments scintillateurs séparés par plusieurs éléments réflecteurs qui comprennent une composition diffusant la lumière qui comprend des particules d'oxyde de titane dispersées dans un produit de polymérisation d'une composition de résine époxy durcissable qui comprend : (a) une résine époxy répondant à la formule dans laquelle A représente un groupe éther glycidylique R4représente -C (CH3)(CH3)-, p = q = 1, et (b) un agent de durcissement comprenant de l' anhydride méthylhexahydrophtalique, dans lequel lesdites particules présentent une taille inférieure à environ 400 nm, et le rapport des quantités de ladite résine époxy et dudit agent de durcissement est pratiquement st#chiométrique. 56. Procédé de formation d'un réseau détecteur d'un système de détection d'un rayonnement de haute énergie, ledit réseau détecteur comprenant plusieurs éléments scintillateurs adjacents séparés par plusieurs éléments réflecteurs, ledit procédé comprenant les étapes consistant à : (a) fournir une composition diffusant la lumière qui comprend : (1) une composition de résine époxy durcissable qui comprend au moins une résine époxy présentant plusieurs groupes oxirane et dépourvue de motifs aromatiques, et au moins un agent de durcissement choisi dans l'ensemble constitué par des polyamines aliphatiques, des polyamines cycloaliphatiques, des polyamides, des anhydrides aliphatiques, des anhydrides cycloaliphatiques, et des mélanges de ceux-ci, et (2) des particules d'au moins un matériau diffusant la lumière dispersées dans ladite composition de résine époxy durcissable, (b) appliquer ladite composition diffusant la lumière dans un espace entre deux éléments scintillateurs adjacents, et (c) durcir ladite composition de résine époxy durcissable pour former lesdits éléments réflecteurs. 57. Procédé de formation d'un réseau détecteur d'un système de détection d'un rayonnement de haute énergie, ledit réseau détecteur comprenant plusieurs éléments scintillateurs adjacents séparés par plusieurs éléments réflecteurs, ledit procédé comprenant les étapes consistant à : (a) fournir un bloc d'un matériau dudit scintillateur, (b) former plusieurs coupes dans ledit bloc, lesdites coupes s'étendant sur une partie de l'épaisseur dudit bloc, lesdites coupes définissant lesdits plusieurs éléments scintillateurs adjacents, chacune desdites coupes définissant un espace entre deux éléments scintillateurs adjacents, (c) appliquer une composition de résine époxy durcissable diffusant la lumière dans ledit espace, ladite composition de résine époxy durcissable diffusant la lumière comprenant au moins une résine époxy présentant plusieurs groupes oxirane et dépourvue de motifs aromatiques, et au moins un agent de durcissement choisi dans l'ensemble constitué par des polyamines aliphatiques, des polyamines cycloaliphatiques, des polyamides, des anhydrides aliphatiques, des anhydrides cycloaliphatiques, et des mélanges de ceux-ci, et des particules d'au moins un matériau diffusant la lumière dispersées dans ladite composition de résine époxy durcissable, (d) appliquer une couche de ladite composition de résine époxy durcissable diffusant la lumière sur la périphérie dudit bloc, et (e) durcir ladite composition de résine époxy durcissable pour former ledit réseau détecteur. 58. Procédé de formation d'un réseau détecteur d'un système de détection d'un rayonnement de haute énergie, ledit réseau détecteur comprenant plusieurs éléments scintillateurs adjacents séparés par plusieurs éléments réflecteurs, ledit procédé comprenant les étapes consistant à : (a) fournir plusieurs premiers barreaux d'un matériau scintillateur, chacun desdits premiers barreaux présentant une première, une seconde et une troisième dimensions, (b) arranger lesdits premiers barreaux de façon à ce qu'une surface d'un premier barreau définie par lesdites première et troisième dimensions soit adjacente à une surface similaire d'un autre premier barreau, pour définir plusieurs premiers intervalles entre lesdits premiers barreaux , (c) appliquer une composition de résine époxy durcissable diffusant la lumière dans lesdits premiers intervalles, ladite composition de résine époxy durcissable diffusant la lumière comprenant au moins une résine époxy présentant plusieurs groupes oxirane et dépourvue de motifs aromatiques, et au moins un agent de durcissement choisi dans l'ensemble constitué par des polyamines aliphatiques, des polyamines cycloaliphatiques, des polyamides, des anhydrides aliphatiques, des anhydrides cycloaliphatiques et des mélanges de ceux-ci, et des parti- cules d'au moins un matériau diffusant la lumière dispersées dans ladite composition de résine époxy durcissable, (d) durcir ladite composition de résine époxy durcissable diffusant la lumière pour produire un réseau de premiers barreaux, (e) couper ledit réseau desdits premiers barreaux dans une direction parallèle à une surface définie par lesdites première et seconde dimensions pour produire plusieurs seconds barreaux, comprenant chacun une série desdits éléments scintillateurs, (f) assembler plusieurs desdits seconds barreaux pour former un réseau desdits éléments scintillateurs de manière à former plusieurs seconds intervalles entre lesdits seconds barreaux, (g) appliquer ladite composition de résiné époxy durcissable diffusant la lumière dans lesdits seconds intervalles, et (h) durcir ladite composition de résine époxy durcissable à une température et pendant un temps suffisant pour former ledit réseau détecteur. 59. Procédé de formation d'un réseau détecteur selon la revendication 58, dans lequel on effectue ledit durcissement à une pression inférieure à la pression atmosphérique. 60. Procédé de formation d'un réseau détecteur selon la revendication 58, dans lequel ladite résine époxy répond à la formule et ledit agent de durcissement répond à la formule dans laquelle A représente un groupe éther glycidylique R1 et R2 sont indépendamment choisis dans l'ensemble constitué par des groupes hydrocarbonés saturés à chaîne linéaire, hydrocarbonés saturés à chaîne ramifiée, hydrocarbonés insaturés à chaîne linéaire, hydrocarbonés insaturés à chaîne ramifiée et hydrocarbonés halogénés divalents comportant 1 à 10 atomes de carbone. 61. Procédé de formation d'un réseau détecteur selon la revendication 58, dans lequel ladite résine époxy répond à la formule : et ledit agent de durcissement comprend de l'anhydride méthylhexahydrophtalique, où A représente un groupe éther glycidylique R4 représente -C (CH3)(CH3)-, et p = q = 1.